(57)【要約】【課題】電解コンデンサの高耐圧、高耐熱、長寿命に寄与できる駆動用電解液を提供し、これを用いて電解コンデンサに使用することにより、高耐圧で高信頼性の電解コンデンサを得ることを目的とするものである。【解決手段】溶媒と、合成により得られる一般式（化１）と一般式（化２）を含有する化合物の溶質と、リン酸、亜リン酸またはその塩およびアルキルリン酸エステル類のうちから選択した１種もしくは２種以上を含む駆動用電解液およびそれを用いた電解コンデンサ。    【化１】2005039245.tif 000012    【化２】2005039245.tif 000013【選択図】図１
2005039245.tif 000002
【特許請求の範囲】
【請求項１】
溶媒と、合成により得られる一般式（化１）と一般式（化２）を含有する化合物の溶質と、リン酸、亜リン酸またはその塩およびアルキルリン酸エステル類よりなる群から選ばれる少なくとも１種を含んだことを特徴とする駆動用電解液。
【化１】
2005039245.tif 000010
【化２】
2005039245.tif 000011
【請求項２】
一般式（化１）および一般式（化２）の化合物がアンモニウム塩またはアミン塩である請求項１に記載の駆動用電解液。
【請求項３】
リン酸、亜リン酸またはその塩およびアルキルリン酸エステル類の添加量が０．１ｗｔ％〜１０ｗｔ％である請求項１に記載の駆動用電解液。
【請求項４】
リン酸、亜リン酸、これらの塩、およびアルキルリン酸エステル類よりなる群から選ばれる少なくとも１種とともに多価アルコールを含む請求項１に記載の駆動用電解液。
【請求項５】
多価アルコール類がマンニット、ソルビット、ズルシット、キシリット、ペンタエリトリットである請求項４に記載の駆動用電解液。
【請求項６】
請求項１〜４のいずれか１つに記載の駆動用電解液を用いた電解コンデンサ。
【発明の詳細な説明】
【技術分野】
【０００１】
本発明は駆動用電解液およびそれを用いた電解コンデンサに関するものである。
【背景技術】
【０００２】
一般的な電解コンデンサの構成を図１に示す。同図において、アルミニウム箔をエッチング処理により実効表面積を拡大した表面に陽極酸化により誘電体酸化皮膜を形成した陽極箔１１と、アルミニウム箔をエッチング処理した陰極箔１２とをその間にセパレータ１３を介在させて巻回することによりコンデンサ素子１９を形成し、このコンデンサ素子１９の陽極箔１１および陰極箔１２にそれぞれ引出し用の陽極リード１５、陰極リード１６を接続し、このコンデンサ素子１９に駆動用電解液１４を含浸させて、このコンデンサ素子１９をアルミニウムの金属ケース１８内に挿入し、その金属ケース１８の開口部を封口板１７で封止することにより電解コンデンサが構成されている。
【０００３】
上記駆動用電解液１４としては、エチレングリコールの溶媒にアゼライン酸、セバシン酸、アジピン酸等の有機カルボン酸またはその塩を溶質とした非水系の駆動用電解液１４が知られており、これは１００℃以上の環境下でも比較的化成性が良好であることから高圧用として長期にわたって使用されてきた。
【０００４】
しかしながら、上記非水系の駆動用電解液１４は、高温中でのエステル化反応により電解液の劣化が進みやすいことから、ブチルオクタン二酸、５，６−デカンジカルボン酸、１，７−オクタンジカルボン酸等の側鎖を有する二塩基酸及びそれらの塩がエステル化抑制効果のある電解質として用いられている。
【０００５】
なお、この出願の発明に関連する先行技術文献情報としては、例えば、特許文献１，２が知られている。
【特許文献１】特開平２−２２４２１７号公報
【特許文献２】特開平３−２０９８１０号公報
【発明の開示】
【発明が解決しようとする課題】
【０００６】
近年、高調波対策回路、車両用に用いられる電解コンデンサには、電導度が高く、高温での火花電圧、長寿命に優れ、かつ電極の誘電体酸化皮膜を破壊しにくく、誘電体酸化皮膜に欠陥が生じたとき、これを修復する皮膜修復能力（以下、化成性と称す）に優れて、高温での化学反応を抑制することができる駆動用電解液１４が要望されている。
【０００７】
しかしながら、上述した側鎖を有する二塩基酸またはその塩を、駆動用電解液１４の溶質として用いた場合、これらの側鎖を有する二塩基酸またはその塩だけでは、片方のカルボキシル基の近辺にしか側鎖を有しないため、高温における耐熱性が充分でなく、長時間使用するに従って、溶質のカルボキシル基がエチレングリコール等のアルコールとエステル化反応が進み、高温での電導度低下が大きくなり、著しく電解コンデンサの性能劣化を引き起こすという問題を有している。
【０００８】
本発明は、前記のような課題を解決するものであり、電導度が高く、また高温での化成性および耐熱性を高くし、かつ長寿命の駆動用電解液およびこれを用いた電解コンデンサを提供することを目的とするものである。
【課題を解決するための手段】
【０００９】
上記課題を解決するために、本発明は、溶媒と、合成により得られる一般式（化１）と一般式（化２）を含有する化合物の溶質と、リン酸、亜リン酸またはその塩およびアルキルリン酸エステル類よりなる群から選ばれる少なくとも１種を含んだ駆動用電解液とするものである。
【００１０】
【化１】
2005039245.tif 000003
【００１１】
【化２】
2005039245.tif 000004
【発明の効果】
【００１２】
以上のように本発明は、合成により得られる一般式（化１）と一般式（化２）を含有する化合物を溶質とすることにより、１，６−デカンジカルボン酸や５，６−デカンジカルボン酸と比較して電導度劣化が小さく、さらに化成性に優れているため、火花電圧を向上させることができる。
【００１３】
また、リン酸、亜リン酸またはその塩およびアルキルリン酸エステル類よりなる群から選ばれる少なくとも１種を含むことにより、長時間の高温における電導度低下を低減し、化成性を飛躍的に向上させ、高耐圧、高耐熱性、長寿命に寄与することができる駆動用電解液を得ることができる。
【発明を実施するための最良の形態】
【００１４】
本発明の駆動用電解液は、溶媒と、合成により得られる一般式（化１）と一般式（化２）を含有する化合物の溶質と、リン酸、亜リン酸またはその塩およびアルキルリン酸エステル類よりなる群から選ばれる少なくとも１種を含む構成とするものである。
【００１５】
上記溶媒としては、エチレングリコール、プロピレングリコール、１，４−ブタンジオール、グリセリン、水、ポリオキシアルキレンポリオール類、アミド類、アルコール類、エーテル類、ニトリル類、フラン類、スルホラン類、カーボネート類、ラクトン類、イミダゾリジノン類、ピロリドン類のうちの１種あるいは２種以上を併用して溶媒として用いることができる。
【００１６】
上記溶媒のうち類としての具体例を以下に記載する。
【００１７】
ポリオキシアルキレンポリオール類としては、分子量２００以下のポリエチレンオキシド、ポリプロピレンオキシド、ポリオキシエチレン・オキシプロピレングリコールならびに、これら２種以上の併用等がある。
【００１８】
アミド類としては、Ｎ−メチルホルムアミド、Ｎ，Ｎ−ジメチルホルムアミド、Ｎ−メチルアセトアミド、Ｎ−メチルピロリジノン等がある。
【００１９】
アルコール類としては、メタノール、エタノール等があり、エーテル類としては、メチラール、１，２−ジメトキシエタン、１−エトキシ−２−メトキシエタン、１，２−ジエトキシエタン、エチレングリコールモノメチルエーテル、エチレングリコールモノエチルエーテル、エチレングリコールモノブチルエーテル、エチレングリコールジメチルエーテル、エチレングルコールジエチルエーテル、エチレングルコールジブチルエーテル、ジエチレングリコールモノメチルエーテル、ジエチレングリコールモノエチルエーテル、ジエチレングリコールジメチルエーテル、ジエチレングリコールジエチルエーテル、ジエチレングリコールジブチルエーテル、トリエチレングルコールモノブチルエーテル、トリエチレングリコールジメチルエーテル等がある。
【００２０】
ニトリル類としては、アセトニトリル、３−メトキシプロピオニトリル等で、フラン類としては、２，５−ジメトキシテトラヒドロフラン等がある。
【００２１】
スルホラン類としては、スルホラン、３−メチルスルホラン、２，４−ジメチルスルホラン等がある。
【００２２】
カーボネート類としては、プロピレンカーボネート、エチレンカーボネート、ジエチルカーボネート、スチレンカーボネート、ジメチルカーボネート、またはメチルエチルカーボネート等がある。
【００２３】
ラクトン類には、γ−ブチロラクトン、γ−バレロラクトン、δ−バレロラクトン、３−メチル−１，３−オキサジリジン−２−オン、３−エチル−１，３−オキサゾリジン−２−オン等がある。
【００２４】
イミダゾリジノン類としては、１，３−ジメチル−２−イミダゾリジノン等があり、ピロリドン類としてはポリビニルピロリドンがある。
【００２５】
上記の溶媒のうちでは、エチレングリコール、プロピレングリコール、ジエチレングリコール、水、ラクトン類、アルコール類、カーボネート類、エーテル類、ニトリル類およびフラン類が好ましい。
【００２６】
上記合成により得られる一般式（化１）と一般式（化２）を含有する化合物は、例えば、マロン酸ジエステルを塩基の存在下でハロゲン化アルキルと反応させ、さらに、ジハロゲン化アルカンと反応させた後、ケン化および酸分解反応、脱炭酸反応して合成することにより得られるもので、分子の配列が不規則になり、電導性を向上させることができる。
【００２７】
上記一般式（化１）は二塩基酸であり、２つのカルボン酸のそれぞれのα位の炭素にアルキル基を有している。また、一般式（化２）もカルボン酸のα位の炭素にＲ＝アルキル基を有している。このアルキル基は、それぞれ同一でも異なっていてもよく、または分岐を有していても良い。Ｒ’は水素、メチル基、またはエチル基である。さらに、このアルキル基は、炭素数１〜７の低級アルキル基が好ましく、炭素数１〜５のアルキル基がより好ましい。なかでも、炭素数１〜４の直鎖アルキル基（メチル基、エチル基、プロピル基、ブチル基など）がさらに好ましい。
【００２８】
上記一般式（化１）および一般式（化２）におけるｎは、それぞれ独立して、０〜１４の整数を示し、好ましくは、ｎは１〜１２、より好ましくは、２〜１０である。
【００２９】
また、上記合成により得られる一般式（化１）と一般式（化２）を含有する化合物の具体的な事例を（表１）に示す。
【００３０】
【表１】
2005039245.tif 000005
【００３１】
また、一般式（化１）と一般式（化２）を含有する化合物の塩としては、アンモニウム塩またはアミン塩とするものであり、アンモニウム塩としては、通常のアンモニウム塩以外に、４級アンモニウム塩が挙げられ、その具体例としては、テトラメチルアンモニウム塩、トリメチルエチルアンモニウム塩、ジメチルジエチルアンモニウム塩、トリエチルメチルアンモニウム塩、トリメチルブチルアンモニウム塩、ジメチルエチルプロピルアンモニウム塩、ジメチルエチルブチルアンモニウム塩、ジメチルジプロピルアンモニウム塩、ジメチルプロピルブチルアンモニウム塩、ジメチルジブチルアンモニウム塩、ジエチルメチルプロピルアンモニウム塩、ジエチルメチルブチルアンモニウム塩、ジプロピルメチルエチルアンモニウム塩、メチルエチルプロピルブチルアンモニウム塩、ジブチルメチルエチルアンモニウム塩、トリプロピルメチルアンモニウム塩、ジプロピルメチルブチルアンモニウム塩、ジブチルメチルプロピルアンモニウム塩、トリブチルメチルアンモニウム塩、テトラエチルアンモニウム塩、トリエチルプロピルアンモニウム塩、トリエチルブチルアンモニウム塩、ジエチルジプロピルアンモニウム塩、ジエチルプロピルブチルアンモニウム塩、ジエチルジブチルアンモニウム塩、トリプロピルエチルアンモニウム塩、ジプロピルエチルブチルアンモニウム塩、ジブチルエチルプロピルアンモニウム塩、トリブチルエチルアンモニウム塩、テトラプロピルアンモニウム塩、トリプロピルブチルアンモニウム塩、ジプロピルジブチルアンモニウム塩、トリブチルプロピルアンモニウム塩が挙げられる。
【００３２】
アミン塩としては１級アミン塩、２級アミン塩、３級アミン塩が挙げられる。１球アミン塩の具体例としては、メチルアミン塩、エチルアミン塩、エチレンジアミン塩などが挙げられる。２級アミン塩の具体例としては、ジメチルアミン塩、ジエチルアミン塩、ジプロピルアミン塩、ジブチルアミン塩、メチルエチルアミン塩、メチルプロピルアミン塩、メチルブチルアミン塩、エチルプロピルアミン塩、エチルブチルアミン塩、プロピルブチルアミン塩などが挙げられる。また、３級アミン塩の具体例としては、トリメチルアミン塩、ジメチルエチルアミン塩、ジメチルプロピルアミン塩、ジエチルメチルアミン塩、ジエチルブチルアミン塩、メチルエチルプロピルアミン塩、メチルエチルブチルアミン塩、ジプロピルメチルアミン塩、メチルプロピルブチルアミン塩、ジブチルメチルアミン塩、トリエチルアミン塩、ジエチルプロピルアミン塩、ジプロピルエチルアミン塩、エチルプロピルブチルアミン塩、ジブチルエチルアミン塩、トリプロピルアミン塩、ジプロピルブチルアミン塩、ジブチルプロピルアミン塩、トリブチルアミン塩などが挙げられる。
【００３３】
上記一般式（化１）と一般式（化２）を含有する化合物は、モル比で１００：０〜５５：４５で含まれることが好ましく、より好ましくは９０：１０〜５５：４５、さらに好ましくは８０：２０〜５５：４５、特に好ましくは８０：２０〜７５：２５のモル比で含まれる。
【００３４】
また、上記リン酸の具体例としては正リン酸、ピロリン酸、ポリリン酸、メタリン酸等が挙げられ、その塩としては、リン酸二水素アンモニウム、リン酸水素二アンモニウム、ポリリン酸アンモニウム、ピロリン酸アンモニウム等が挙げられる。また、亜リン酸の具体的な例として次亜リン酸が挙げられ、その塩としては次亜リン酸アンモニウム、次亜リン酸ジメチルアミン、次亜リン酸ジエチルアミン、次亜リン酸トリエチルアミン等が挙げられる。さらに、アルキルリン酸エステル類としてはモノメチルリン酸エステル、ジメチルリン酸エステル、モノエチルリン酸エステル、ジエチルリン酸エステル、モノプロピルリン酸エステル、ジプロピルリン酸エステル、トリメチルリン酸エステル、トリエチルリン酸エステル、トリブチルリン酸エステル、モノヘキシルリン酸エステル、モノオクチルリン酸エステル、モノデシルリン酸エステル、モノブチルリン酸エステル、ジブチルリン酸エステルならびに、これら２種以上の併用等がある。
【００３５】
また、本発明の駆動用電解液はリン酸、亜リン酸またはその塩およびアルキルリン酸エステル類よりなる群から選ばれる少なくとも１種とともに多価アルコールを含むこともできる。この多価アルコールとしては、グリセリン、マンニット、ソルビット、ズルシット、キシリット、ペンタエリトリット、トリメチロールプロパン、ジトリメチロールプロパン、ネオペンチルグリコール、ジプロピレングリコール、ブチレングリコール、プロピレングリコール、ポリエチレングリコール、メチルグルセス、マルチトール等があり、これらは陽極酸化皮膜の表面に吸着し、酸化皮膜の欠陥部を覆ってしまうので、耐水性を向上できるとともに火花電圧をさらに上昇させることができる。上記多価アルコールの中でも特にマンニット、ソルビット、ズルシット、キシリット、ペンタエリトリットが好ましい。
【００３６】
また、本発明の駆動用電解液には、従来から電解液の溶質として用いられている、例えば、アゼライン酸などの二塩基酸などを駆動用電解液の特徴を失わせない程度に含んでいてもよい。
【００３７】
次に本発明の具体的な実施例について述べる。
【００３８】
（実施例１〜７）
溶媒に、（表１）で示した一般式（化１）および一般式（化２）を含有する化合物の溶質と、リン酸、亜リン酸またはその塩およびアルキルリン酸エステル類のうちから選択した１種もしくは２種以上を添加した実施例１〜７の駆動用電解液を作製すると共に、比較例１〜５の駆動用電解液を作製した。
【００３９】
この駆動用電解液の組成および加熱試験前の電導度、火花電圧、アンプル中で１１０℃、１０００時間の加熱試験後における電導度、電導度変化率、火花電圧の結果を（表２）に示す。なお、表中における％値は、初期値を１００％として１０００時間後の増加あるいは低下を示す。
【００４０】
【表２】
2005039245.tif 000006
【００４１】
（表２）から明らかなように、実施例１〜７のα位炭素の両方にアルキル基を有する二塩基酸の化合物を含む駆動用電解液は、各比較例の駆動用電解液よりも電導度の低下が極めて小さい値が得られた。
【００４２】
これは、α位のアルキル基がコンデンサ内部で、カルボン酸の無水物化とエチレングリコールとのエステル化を極力抑制することができ、また、α位の炭素のアルキル基がアンモニアによるアミド化をも防止するものと考えられる。
【００４３】
これに対して比較例１のα位の炭素にアルキル基を有していないスベリン酸アンモニウムを含む駆動用電解液は、１０００時間の時点で電導度の低下が激しく、電気的安定性が極めて悪い値を示している。
【００４４】
また、比較例２の１，６−デカンジカルボン酸アンモニウムを含む駆動用電解液の電導度劣化は、本発明の実施例１〜７の駆動用電解液よりも激しかったが、比較例１のスベリン酸アンモニウムを含む駆動用電解液の電導度劣化ほどではなかった。これは、１，６−デカンジカルボン酸アンモニウムが構造上一つのカルボキシル基のα位の炭素にブチル基を一つ有しているからと思われる。
【００４５】
しかしながら比較例１〜５の駆動用電解液のように、リン酸、亜リン酸またはその塩およびアルキルリン酸エステル類よりなる群から選ばれる少なくとも１種を添加しても、実施例１〜７の駆動用電解液に比べると、火花発生電圧は低く、高温安定性と高耐圧の両立はできない。
【００４６】
また、比較例４の５，６−デカンジカルボン酸アンモニウムを含む駆動用電解液の電導度劣化も大きかったが、これは、ビシナル位のジカルボキシル基は、容易に無水物化され、かつエチレングリコールによるエステル化が容易に進行すると考えられるからである。この５，６−デカンジカルボン酸アンモニウムは、α位炭素の両方にブチル基を有しているのであるが、所望の電気特性が得られない。
【００４７】
次に、（表２）に記載の実施例１〜７の駆動用電解液および比較例１〜５の駆動用電解液を用いて、上記従来の技術で説明した図１に示す構成の電解コンデンサを各２０個用意し、１０５℃リップル負荷試験を実施した結果を（表３）に示す。ここで使用した電解コンデンサの定格は、いずれも４５０Ｖ１８μＦで行った。
【００４８】
【表３】
2005039245.tif 000007
【００４９】
（表３）から明らかなように、実施例１〜７の駆動用電解液を用いた電解コンデンサは、エージング中のショート発生もなく、寿命試験を通じてショート・パンク等の不具合も生じず、寿命試験後の容量変化率、ｔａｎδ変化、漏れ電流（ＬＣ）、外観変化のどの特性においても変化が少なく、信頼性の高い電解コンデンサを得ることができる。
【００５０】
これに対して、比較例１の駆動用電解液を用いた電解コンデンサはエージング中に全数ショートし、比較例２〜５の駆動用電解液を用いた電解コンデンサは寿命試験中にショート・パンクが多発した。
【００５１】
（実施例８〜１４）
エチレングリコールの有機溶媒に、（表１）で示した一般式（化１）および一般式（化２）を含有する化合物の溶質と、リン酸、亜リン酸またはその塩およびアルキルリン酸エステル類よりなる群から選ばれる少なくとも１種と多価アルコール類を添加し、電解コンデンサ駆動用電解液を作製した。
【００５２】
この駆動用電解液の組成および加熱試験前の電導度、火花電圧、アンプル中で１１０℃、１０００時間の加熱試験後における電導度、電導度変化率、火花電圧の結果を（表４）に示す。なお、表中における％値は、初期値を１００％として所定時間の増加あるいは低下を示す。
【００５３】
【表４】
2005039245.tif 000008
【００５４】
（表４）から明らかなように、実施例８〜１４のα位炭素の両方にアルキル基を有する二塩基酸の化合物を含む駆動用電解液は、各比較例の駆動用電解液よりも電導度の低下が極めて小さい値が得られた。
【００５５】
これは、表中１に記載した化合物のα位に位置するアルキル基がコンデンサ内部で、カルボン酸の無水物化とエチレングリコールとのエステル化を極力抑制することができ、また、α位の炭素のアルキル基がアンモニアによるアミド化をも防止するものと考えられる。特に一般式（化１）のようにジカルボン酸の両末端のα位にアルキル基を有するもの程、効果的である。
【００５６】
これに対して比較例６のα位の炭素にアルキル基を有していないスベリン酸アンモニウムを含む駆動用電解液は、１０００時間の時点で電導度の低下が激しく、電気的安定性が極めて悪い値を示している。
【００５７】
また、比較例７の１，６−デカンジカルボン酸アンモニウムを含む駆動用電解液の電導度劣化は、本発明の実施例８〜１４の駆動用電解液よりも激しかったが、比較例６のスベリン酸アンモニウムを含む駆動用電解液の電導度劣化ほどではなかった。これは、１，６−デカンジカルボン酸アンモニウムが構造上一つのカルボキシル基のα位の炭素にブチル基を一つ有しているからと思われる。
【００５８】
しかしながら比較例６〜１０の駆動用電解液のように、多価アルコール類を添加しても、実施例８〜１４の駆動用電解液に比べると、火花発生電圧は低く、高温安定性と高耐圧の両立はできない。
【００５９】
また、比較例９の５，６−デカンジカルボン酸アンモニウムを含む駆動用電解液の電導度劣化も大きかったが、これは、ビシナル位のジカルボキシル基は、容易に無水物化され、かつエチレングリコールによるエステル化が容易に進行すると考えられるからである。この５，６−デカンジカルボン酸アンモニウムは、α位炭素の両方のブチル基を有しているのであるが、所望の電気特性が得られない。
【００６０】
次に、（表４）に記載の実施例８〜１４の駆動用電解液および比較例６〜１０の駆動用電解液を用いて、上記従来の技術で説明した図１に示す構成の電解コンデンサを各２０個用意し、１０５℃リップル負荷試験を実施した結果を（表５）に示す。ここで使用した電解コンデンサの定格は、いずれも４５０Ｖ１８μＦで行った。
【００６１】
【表５】
2005039245.tif 000009
【００６２】
（表５）から明らかなように、実施例８〜１４の駆動用電解液を用いた電解コンデンサは、エージング中のショート発生もなく、寿命試験を通じてショート・パンク等の不具合も生じず、寿命試験後の容量変化率、ｔａｎδ変化、漏れ電流（ＬＣ）、外観変化のどの特性においても変化が少なく、信頼性の高い電解コンデンサを得ることができる。これは、一般式（化１）、および／または（化２）で示される化合物の熱安定性の効果に加え、リン酸、亜リン酸、これらの塩、及びアルキルリン酸エステル類よりなる群から選ばれる少なくとも１種を添加することで高温中でのＡＬの電極箔との反応を抑制し、ガス発生を抑えるとともに、電極箔の欠陥部の修復性を促進させるため、高温負荷時のコンデンサの信頼性を向上させるものである。また、さらに多価アルコール類を添加することにより、これらは陽極酸化皮膜の表面に吸着し、酸化皮膜の欠陥部を覆ってしまうので、ＡＬ電極箔の耐水性を向上できるとともに火花電圧をさらに上昇させ、より信頼性の高いコンデンサを提供することができるものである。
【００６３】
これに対して、比較例６の駆動用電解液を用いた電解コンデンサはエージング中に全数ショートし、比較例７〜１０の駆動用電解液を用いた電解コンデンサは寿命試験中にショート・パンクが多発した。
【産業上の利用可能性】
【００６４】
本発明の駆動用電解液およびそれを用いた電解コンデンサは、長時間の高温における電導度低下を低減し、ガス発生を抑制し、化成性を向上させ、高耐圧、高耐熱性、長寿命において安定した電解コンデンサを得ることができるという効果を奏するものであり、その工業的な価値は大なるものである。
【図面の簡単な説明】
【００６５】
【図１】電解コンデンサの構成を示す一部切り欠き斜視図
【符号の説明】
【００６６】
１１  陽極箔
１２  陰極箔
１３  セパレータ
１４  駆動用電解液
１５  陽極リード
１６  陰極リード
１７  封口板
１８  金属ケース
１９  コンデンサ素子
【図１】
2005039245.tif 000014